(57)【要約】【課題】信頼性の高い発光装置を提供することを目的とする。【解決手段】第１及び第２リード部と、樹脂部とを備え、前記第１及び前記第２リード部それぞれの一部が凹部の底面に位置する樹脂パッケージ、第１及び第２電極は前記第１及び第２リード部とそれぞれ対向するように配置された発光素子を備え、前記第１電極は、前記第２電極と対向する第１側面を有し、前記第１側面において前記第１側面から内側に窪んだ発光素子側溝部を有し、前記第１リード部は、前記第２リード部と対向する第２側面を有し、前記第２側面において前記第２側面から内側に窪んだリード側溝部を有し、前記リード側溝部には前記樹脂部の一部が配置し、上面視、前記発光素子側溝部と前記リード側溝部とが重なる発光装置。【選択図】図５
2020077888.tif 000002
【特許請求の範囲】
【請求項１】
上面に凹部が設けられ、第１リード部及び第２リード部と、前記第１リード部及び第２リード部と一体に形成された樹脂部とを備え、前記第１リード部及び前記第２リード部それぞれの一部が前記凹部の底面に位置する樹脂パッケージ、
一の面に第１電極及び第２電極を有し、前記第１電極は前記第１リード部と対向するように配置され、前記第２電極は前記第２リード部と対向するように配置された発光素子とを備え、
前記第１リード部は、前記第２リード部と対向する第１側面と前記第１側面の反対側に位置する第２側面とを有し、上面視において前記第１側面から前記第２側面側に窪み、前記第２側面に達しない複数のリード側溝部を有し、
前記リード側溝部には前記樹脂部の一部が配置し、
前記発光素子の第１電極は、前記第１リード部の前記リード側溝部の平面形状に対応する形状を備える発光装置。
【発明の詳細な説明】
【技術分野】
【０００１】
本発明は、リードフレームならびに、表示装置、照明器具、ディスプレイ及び液晶ディ
スプレイ等のバックライト光源等に利用可能な発光装置に関する。
【背景技術】
【０００２】
近年、様々な電子部品が提案、実用化されており、これらに求められる性能が高くなっ
ている。特に、電子部品には、厳しい使用環境下でも長時間性能を維持することが求めら
れている。
メモリ、発光ダイオード（ＬＥＤ：Light Emitting Diode）をはじめとする半導体装置
も同様で、特に、一般照明分野、車載照明分野等で使用される発光装置では、さらなる高
出力（高輝度）化、高信頼性が要求されている。
そのために、例えば、硬度及び導電性が高いリードフレーム材として、圧延圧着による
積層構造のクラッド材を用いることが提案されている（例えば、特許文献１）。
【０００３】
また、半導体装置の用途によって、これらの高性能を維持しながら、より一層の小型化
が求められている。
そのために、半導体素子の構造のみならず、パッケージ構造においても種々の工夫がな
されている。
例えば、より薄膜化を実現し得る半導体装置において、半導体素子を封止樹脂とリード
との密着性を図るために、リード表面に凹凸を設けて表面積を広げるなどによって接合部
材と対向する端面に凹凸を形成することが提案されている（例えば、特許文献２〜５等）
。
【先行技術文献】
【特許文献】
【０００４】
【特許文献１】特開平５−１０２３８６号公報
【特許文献２】特開２００１−２２３３９１号公報
【特許文献３】特開２００９−１４１０３０号公報
【特許文献４】特開平１１−２８８９５７号公報
【特許文献５】特開２０１１−１５９８３７号公報
【発明の概要】
【発明が解決しようとする課題】
【０００５】
しかし、半導体素子とリードとの封止樹脂での一体化によって密着性を確保しても、半
導体装置のさらなる小型化、薄膜化を図るためには、金属部材に、直接、素子電極に接合
する構造が採用されるなどの工夫がさらに要求されている。
その一方、素子電極と金属部材との直接接合では、素子と金属部材との間の線膨張係数
の差異、特に、素子を構成する半導体層と金属部材との間で、接合破壊が起こりやすいと
いう課題があった。
【０００６】
本発明は上記課題に鑑みなされたものであり、素子との直接接合に耐え得る高品質なリ
ードフレーム及びそれを利用した信頼性の高い半導体装置を提供することを目的とする。
【課題を解決するための手段】
【０００７】
本発明は、以下の発明を含む。
（１）互いに離間しかつ対向して配置され、半導体素子を載置して該半導体素子の一対
の電極と電気的にそれぞれ接合するための一対のリード部を含むユニットが複数連結され
たリードフレームであって、
前記リード部は、その表面に配置され、前記半導体素子を載置する素子載置領域と、
該素子載置領域を囲み、かつ前記一対のリード部の対向する端面から、前記半導体素子
の外周に対応するように、該端面から離れる方向に向かって延長して屈曲する溝部と、を
含むリードフレーム。
（２）同一面側に一対の電極を有する半導体素子と、
請求項１〜１７のいずれか１つに記載のリードフレームと、
少なくとも前記互いに離間しかつ対向して配置されたリード部間に配置され、前記リー
ドフレームを固定し、前記リードフレームの溝部を被覆する樹脂部材とを含む半導体装置
。
【発明の効果】
【０００８】
本発明によれば、半導体素子との直接接合に耐え得る、高品質なリードフレームを提供
することができる。
また、これを用いることにより、高品質かつ高信頼性であり、より小型化及び薄膜化を
実現し得る半導体装置を提供することができる。
【図面の簡単な説明】
【０００９】
【図１Ａ】本発明の実施形態１に係るリードフレームの１単位が複数単位連結されたリードフレームを示す平面図である。
【図１Ｂ】図１Ａのリードフレームの１単位を示す平面図である。
【図１Ｃ】図１ＢのＡ−Ａ'線断面図である。
【図１Ｄ】図１Ｃの要部Ｘの拡大図である。
【図２Ａ】本発明の実施形態２に係るリードフレームの部分拡大図である。
【図２Ｂ】本発明の実施形態２の変形例に係るリードフレームの部分拡大図である。
【図３】本発明の実施形態３に係るリードフレームの部分拡大図である。
【図４Ａ】本発明の実施形態４に係る発光装置の平面図である。
【図４Ｂ】図４ＡのＢ−Ｂ'線の要部の断面図である。
【図４Ｃ】本発明の実施形態４に係る発光装置の概略断面図である。
【図５】本発明の実施形態５に係る発光装置の平面図である。
【図６】本発明のリードフレームの溝部の形状を説明するための要部の平面図である。
【図７Ａ】本発明の実施形態６に係るリードフレームの平面図である。
【図７Ｂ】本発明の実施形態６に係る発光装置の平面図である。
【図８】本発明の実施形態７に係るリードフレームを示す断面図である。
【図９Ａ】本発明の実施形態８に係るリードフレームの平面図である。
【図９Ｂ】図９Ａのリードフレームに載置する発光素子の電極パターンを示す発光素子の平面図である。
【図９Ｃ】図９Ａのリードフレームを発光装置とする場合の裏面におけるリードフレームの露出形態を示す図である。
【発明を実施するための形態】
【００１０】
以下、本発明に係るリードフレーム及び半導体装置の形態について、図面を参照しなが
ら説明する。なお、各図面が示す部材の大きさや位置関係等は、説明を明確にするため誇
張していることがある。さらに以下の説明において、同一の名称、符号については、原則
として同一もしくは同質の部材を示しており、詳細説明を適宜省略する。
【００１１】
〔リードフレーム〕
本実施形態のリードフレームは、金属部材であり、電極として機能する一対のリード部
を含むユニットが複数連結されて構成される。ユニットは、通常、このような形状を実現
するパターンの間、それらの外周等に、枠体を有する。半導体装置とする際に、リードフ
レームは、ユニットごとに切断される。以下、リードフレームにおける１ユニットについ
て説明する。
（リード部）
一対のリード部は、互いに離間しており、対向して配置されている。つまり、一対のリ
ード部のうち、一方のリード部は、後述する半導体素子の一対の電極のうちの一方の電極
と、他方のリード部は、半導体素子の他方の電極と、それぞれ電気的に接合されるように
配置され、少なくとも正又は負の電極端子として機能する。
本実施形態において、リード部とは、後述する樹脂部材から露出し、半導体素子の電極
と電気的に接続されて電流を流す部位を指す。
【００１２】
従って、一対のリード部は、その双方の表面において、半導体素子を載置する領域をそ
れぞれ有する。この半導体素子を載置する領域（以下、「素子載置領域」ということがあ
る）は、後述する溝部によって画定される。
素子載置領域は、その上に配置される後述する半導体素子の外周に対応した形状で、半
導体素子の平面形状に対応する形状を有する部位を指す。つまり、一対の素子載置領域と
その間の隙間（後に樹脂部材が設けられる領域）を含む外形が、その上に配置される半導
体素子の外周形状と一致するか、略一致するか、若干大きい又は小さい形状（例えば、±
１０％以内の面積割合）を有する。
ただし、素子載置領域上に配置される半導体素子は１つであってもよいし、２つ以上で
もよい。後者の場合は、並べて配置された複数の半導体素子の最外形を、上述した半導体
素子の外周形状とみなすことができる。
【００１３】
具体的なリード部及び素子載置領域の面積は、その上に搭載する半導体素子の平面積、
数、配列状態等によって適宜設定することができる。また、一対の素子載置領域の間の隙
間の形状、位置は、半導体素子に設けられる正負の素子電極の形状によって適宜設定する
ことができる。
【００１４】
リード部の表面は、平坦であることが好ましいが、リードフレーム材料自体に若干の凹
凸が形成されていてもよい。また、リードフレーム材料の凹凸によって、特に、素子載置
領域においては、リードフレーム材料と樹脂とが交互に配列し得るパターン形状を有して
いてもよい。例えば、素子載置領域の表面において、櫛状及び鋸歯状等の形状を形成する
ような凹部（内溝部）を有していてもよい。この凹部は、その一端が、一対のリード部間
の端面に及ぶことが好ましい。これにより、半導体装置の樹脂部材の成形に、リード部間
の端面から樹脂が注入されて、この内溝部内を樹脂で被覆することができる。その結果、
半導体素子のアライメント効果を顕著に発揮させることができる。リード部は、溝部の内
側に、この溝部の一辺と平行な内溝部を有することが好ましい。また、リード部は、素子
載置領域を囲む溝部の一辺と平行な溝部を有することが好ましい。
さらに、リード部の裏面は、リード部の表面と異なる形状（凹凸など）を有していても
よい。図１Ｂに示すように、素子載置領域１１ｃは、そのリード部の一部に厚みの薄い領
域（クロスハッチングで示す部分）を有している。この厚みの薄い領域は、リード部の裏
面側からエッチング又はプレス等によって表面の端部よりも裏面の端部が内側に位置する
ように加工された領域であり、素子載置領域の１／５〜１倍程度の面積を占めるように形
成することができる。
【００１５】
（溝部）
リード部は、上述したように、素子載置領域を、つまり、半導体素子が一対のリード部
を跨いで載置される領域を画定するように、素子載置領域を囲む溝部をその表面に有して
いる。ここでの「素子載置領域を囲む」とは、素子載置領域の全外周を取り囲むのみなら
ず、素子載置領域の全外周に相当する部位を、２以上の分離した溝部で囲むことも包含さ
れる。このような領域によって、画定された素子搭載領域に半導体素子を接合部材によっ
て接合するために、半導体素子をリード部（特に、素子載置領域）の適所に効果的にアラ
イメントさせることができる。
【００１６】
溝部は、半導体素子の外周に対応するように、一対のリード部の端面から始まり、この
端面から離れる方向に向かって延長する部位を有する。溝部が端面から始まることにより
、半導体装置の樹脂部材の成型時に、リード部の端面側から樹脂が注入されて、この溝部
内を樹脂で被覆することができる。これによって、上述したアライメント効果をより顕著
に発揮させることができる。ここでの離れる方向とは、例えば、その端面によって構成さ
れるリード部の縁に対して、直交又は略直交（±１０度）する方向、傾斜する方向（４５
度±１０度）に延長することが好ましい。この延長する部位は、直線状に形成されること
が好ましい。
【００１７】
溝部は、半導体素子の外周に対応するように、この延長する部位から屈曲する部位を有
する。つまり、溝部は、延長して、折れ曲がることにより、半導体素子の外周の２辺に相
当する部位に沿った形状となる。これによって、適所へのアライメント効果を確保するこ
とができる。折れ曲がりは、角を形成できる程度であればよく、鈍角状から鋭角状のいず
れでもよいが、直交又は略直交することが好ましい。
【００１８】
溝部としては、もっともシンプルな形状として、例えば、図６ａに示すように、１つの
リード部１１ａにおける１つの素子載置領域１１ｃをＵ字状に取り囲む形状の溝部１６ａ
が挙げられる。ここでの両端部は、一対のリード部間の端面１１ｆにおよぶ。
また、溝部としては、Ｌ字形状の部位を含む溝部１６ａ（図６ｂ等）、Ｔ字形状の部位
を含む溝部１６ａ（図６ｃ、ｄ、ｅ、ｆ、ｉ、ｊ）及び十字形状の部位を含む溝部１６ａ
（図６ｇ、ｈ）であってもよい。この場合、溝部１６ａは、通常１つの素子載置領域に対
して２つ以上に分離されて配置されることが好ましい（図６ｂ、ｃ、ｅ、ｆ、ｇ、ｈ、ｉ
、ｊ）。このような形状であっても、溝部１６ａは、一対のリード部間の端面（図６ａ中
、１１ｆ）、一対のリード部間の端面（図６ａ中、１１ｆ）に対向するリード部１１ａａ
の端面（図６ｉ中、１１ｇ）又は一対のリード部間の端面（図６ａ中、１１ｆ）と交差す
るリード部１１ａａの端面（図６ｊ中、１１ｈ）におよぶことが好ましい。
このような溝部によって、その表面を後述する樹脂部材で被覆することが容易となる。
その結果、適所へのアライメント効果を確保することができる。
【００１９】
溝部の幅は、樹脂部材の成形時に溶融樹脂が充填できる程度の幅が必要であり、６０μ
ｍ〜２００μｍ程度が好ましい。溝部の幅が広すぎると、樹脂部材を硬化する際の収縮に
より、溝部に充填された樹脂部材の上面が凹み易く、ダイスの実装異常が懸念される。ま
た、狭すぎると、樹脂が充填されず（ショート）、特に、リードの端部から離れている屈
曲部に樹脂が充填されにくくなるため、好ましくない。溝部の深さは、溝部の幅と同程度
とするのが好ましく、例えば、６０μｍ〜２００μｍ程度がより好ましい。溝部の断面形
状は、四角形、三角形、半円形、またはそれを組み合わせた形状とすることができる。溝
部の全体に渡って同じ幅、深さ、断面形状であるのが好ましいが、これに限らず、部位に
よって異なる幅、深さ、断面形状であってもよい。ただし、溝部の内側縁（素子載置領域
側の縁）は、素子外周に対応した形状とすることが好ましい。そのため、部分的に幅が広
くなる場合、狭くなる場合は、溝部の外側縁が曲線又は段差斜線など変化させるのが好ま
しい。
【００２０】
リードフレームとしてクラッド材を用いる場合は、溝部の断面形状は、図１Ｄ、２Ａ、
２Ｂ、３に示すように、用いる材料とエッチャントとの組み合わせによって、凹凸を有す
る種々の形状とすることができる。
溝部は素子形状に合わせて構成されるが、外周に溝を設けることにより、フレームと素
子との間の応力を緩和させる効果がある。第１金属層が第２金属層よりも線膨張係数及び
／又は熱膨張係数が大きいクラッド材を用いる場合は、溝深さを第１金属層以上にするこ
とにより、さらに応力を緩和することができる。
【００２１】
リードフレームの端部で、樹脂部材から剥離しにくいよう、下面側からハーフエッチし
ている場合、リード部の上面に溝部を設けることで、リードの上面から下面まで貫通して
、上面視においてリード形状の外周が凹凸を有するように形成されてもよい。
【００２２】
（その他の部位）
リードフレームは、一対のリード部のような一単位のみを含むもののみならず、複数単
位を含むものが包含される。従って、リードフレームは、さらに、リード部が延長した部
位、リード部を互いに連結する連結部位、リードフレームを補強する部位、樹脂部材の外
部又は端面に引き出されて外部端子として機能する部位等を含んでいてもよい。さらに、
リードフレームは、放熱性、補強性等の付加的な機能を与えるための部位を含んでいても
よい。この場合、一対のリードフレームとは電気的に分離されていてもよいし、一部が連
結されていてもよい。
これらの部位は、後述する樹脂部材に埋設される部位であってもよいし、露出される部
位であってもよいし、一部埋設及び一部露出する部位であってもよい。
【００２３】
リードフレームの形状は、互いに離間して対向して配置されているリード部を含む限り
特に限定されるものではない。例えば、板状及び波状であってもよいし、部分的に厚くな
る又は薄くなっていてもよいし、板状又は波状のものを屈曲させたものであってもよい。
【００２４】
（材料）
リードフレームは、通常、端子として機能する導電性材料によって形成される。例えば
、Ｆｅ、Ｎｉ、Ｃｏ、Ｔｉ、Ｓｃ、Ｎｂ、Ｚｎ、Ｚｒ、Ｗ、Ｍｏ、Ｔａ、Ｃｕ、Ａｌ、Ａ
ｕ、Ｐｔ、Ａｇ、Ｒｈ、Ｒｕ、Ｐｄ、Ｏｓ、Ｉｒ、Ｈｆ、Ｖ、Ｍｎ、Ｃｒ、Ｌａ、Ｙ、Ｓ
ｎ等の金属又はこれらの合金が挙げられる。これらは単層であってもよいし、積層構造（
例えば、クラッド材）であってもよい。主成分としては、Ｆｅ、Ｎｉ、Ｃｕを用いるもの
が好ましい。また、微量含有元素としてＳｉ及びＰなどの非金属が含まれていてもよい。
リードフレームの膜厚は、例えば、１００〜１０００μｍ程度が挙げられる。
【００２５】
（クラッド材）
本実施形態のリードフレームは、クラッド材を含んで形成されていることが好ましい。
クラッド材は、少なくとも第１金属層と、第１金属層と異なる金属からなる第２金属層
との積層構造を含むものが好ましい。
第１金属層及び第２金属層は、互いに異なる組成を有していればよく、同じ金属元素を
その一部に含む材料によって形成されているものでもよい。
互いに異なる金属としては、線膨張係数及び／又は熱膨張係数、特定のエッチング液に
対する溶解性、導電率、熱伝導率、反射率及び／又は硬度が互いに異なるものが挙げられ
る。なかでも、線膨張係数及び特定のエッチング液に対する溶解性が互いに異なるものが
好ましい。
【００２６】
第１金属層及び第２金属層は、上述した金属又は合金等から選択することができる。具
体的には、第１金属層は、第２金属層よりも線膨張係数又は特定のエッチング液に対する
溶解性が大きい特性を有するものが好ましく、銅又は銅合金がより好ましく、放熱性に優
れる銅がさらに好ましい。特に、不純物が少なく、熱伝導率が高い無酸素銅がさらに好ま
しい。例えば、電極端子として用いる部分にＣｕを用いることにより、放熱性に優れた半
導体装置を得ることができる。後述する樹脂部材との接合部分には無酸素銅を用いること
で、樹脂部材とリードフレームとの密着性を向上させ、これらの剥離を抑制することがで
きる。Ｃｕを主成分とする１９４系合金、ＥＦＴＥＣ系合金、ＫＦＣ系合金とすることで
クラッド材の生産性が向上し、加工時の反り、変形などを抑制することができる。
第２金属層は、鉄又は鉄合金であることが好ましく、Ｉｎｖｅｒ、ＳＰＣＣ、Ｋｏｖａ
ｒ、ＳＵＳ等がより好ましく、汎用性や加工性に優れた又は常温付近での線膨張率が小さ
いＦｅ−Ｎｉ系合金がさらに好ましい。
【００２７】
このように、異なる金属からなる第１金属層及び第２金属層の積層構造のクラッド材を
採用することにより、各金属の特性を適宜組み合わせて利用することができるために、リ
ードフレームとして、さらにこれを用いた半導体装置において、それらの信頼性をより一
層確保しながら、高品質を与えることが可能となる。
【００２８】
特に、第１金属層が第２金属層よりも線膨張係数が大きい特性を有するものである場合
には、半導体素子等に対する線膨張係数の差を最小限に留めること、または半導体素子の
接合に用いる接合部材の線膨張係数を半導体素子に近づけることができる。その結果、半
導体素子とリードフレームとの接合破壊を有効に防止することが可能となる。この効果は
、半導体素子の一対の電極に接合部材を介してリード部が電気的に接続されたフェイスダ
ウンタイプの半導体装置に対して顕著である。
【００２９】
第１金属層が第２金属層よりもエッチング液に対する溶解性が大きい特性を有する場合
には、第１金属層及び第２金属層の一方の端面が他方の端面よりも突出した形状に容易に
加工することができる。これによって、リードフレームと樹脂部材との接触面積の増大さ
せることが可能となる。また、リードフレームの樹脂部材に対するアンカー効果を発揮さ
せることができる。
さらに、上述したリード部における溝部を、エッチング液に対する溶解性の差を利用す
ることにより容易に形成することができる。
【００３０】
特定のエッチング液としては、代表的には、塩化第二鉄又は塩化第二銅の溶液が挙げら
れる。この溶液の濃度は特に限定されるものではなく、第１金属層及び第２金属層の種類
、厚み、エッチングの際に用いるマスクパターン等を考慮して、通常の金属エッチングに
使用される濃度に設定することができる。
【００３１】
クラッド材は、第１金属と第２金属との積層構造を含んでいればよく、いわゆる全面に
おいてオーバーレイ型であることが好ましいが、オーバーレイ型、インレイ型、エッジレ
ス型の部分を一部含む構造を有していてもよい。また、３層構造、４層以上の構造を含ん
でいてもよい。この場合、第１金属層と第２金属層とのいずれか又は双方が複数層積層さ
れた構造を含んでいてもよいし、これら金属層とは異なる第３、第４、・・・第ｎ金属層
等が、第１金属層と第２金属層との間に積層されていてもよいし、第１金属層と第２金属
層との積層体の一面又は両面に積層されていてもよい。この場合の異なる第３金属層等は
、上述した第１金属層及び第２金属層等の例示材料から選択することができる。
【００３２】
なかでも、リードフレームは、第１金属層及び第２金属層の２層構造を含むか、第１金
属層及び第２金属層がこの順に交互に接合されてなる３層構造又は５層構造を含むクラッ
ド材によって形成されていることが好ましい。２層構造のクラッド材を含む場合は、半導
体素子側に第２金属層が配置されることが好ましい。このような構造は、端面における凹
凸を適切な形状に容易に制御することができる。また、第１金属層及び第２金属層の材料
を適切に選択することにより、線膨張係数を制御することを通じて上述した接合破壊の防
止を確実に行うことができ、放熱性を確保することができる。
【００３３】
特に、リードフレームは、第１金属層／第２金属層／第１金属層の３層構造が好ましい
。これによって、上述した溝部を、一方の第１金属層がエッチング除去された部分とする
ことができる。つまり、溝部の下部を、第１金属層及び第２金属層の２層構造とすること
ができる。このような構成によって、加工条件の設定が簡略化され、容易に溝部を形成す
ることができる。
【００３４】
第１金属層及び第２金属層の厚みは特に限定されるものではなく、例えば、第１金属層
及び第２金属層は、それぞれ、数十μｍ〜数百μｍ程度の厚みとすることができる。特に
、第１金属層及び第２金属層の２層構造では、第１金属層は１０〜３００μｍ程度、第２
金属層は１０〜３００μｍ程度の厚みとすることが挙げられる。第１金属層、第２金属層
及び第１金属層がこの順に接合されてなる３層構造では、第１金属層はそれぞれ５０〜２
００μｍ程度、第２金属層は５０〜２００μｍ程度の厚みとすることが挙げられる。この
場合、第１金属層は、同じ厚みでもよいし、異なる厚みでもよい。特に、半導体装置に用
いる場合には、半導体素子から遠い側に厚い膜厚の第１金属層を配置することが好ましい
。
【００３５】
なお、第１金属層及び第２金属層の一方の端面を他方の端面よりも突出した形状とする
場合、アンカー効果を最大限に発揮させ得る形状とすることが好ましい。
例えば、（１）第２金属層の端面が第１金属層の端面よりも突出している、（２）第１
金属層及び第２金属層の一方の厚み方向の全端面が他方の端面よりも突出している、（３
）第１金属層、第２金属層及び第１金属層がこの順に接合されてなる３層構造のクラッド
材では、第２金属層の端面は、第１金属層の端面よりも突出している、（４）第２金属層
の端面は、第１金属層の第２金属層側の縁部から、第１金属層の第２金属層側の縁部に一
致するように傾斜している、（５）第１金属層の端面は、第２金属層の全端面よりも内側
に位置している、（６）第２金属層側に位置する第１金属層の縁部は、第２金属層とは反
対側に位置する第１金属層の縁部よりも外側に位置しているなどの形状が挙げられる。
【００３６】
（めっき膜）
リードフレームは、上述した第１金属層及び第２金属層又は第３金属層等を含むクラッ
ド材の表面又は裏面の一方に、表裏面の双方に、表面又は裏面の一方あるいは表裏面の双
方と端面とに、めっき膜が被覆されていてもよい。
めっき膜の材料としては、Ａｇ、Ａｌ、Ａｕ又はこれらの合金等が挙げられる。なかで
も、Ａｇによるめっき膜が好ましい。これにより、半導体素子が発光素子である場合、特
に、発光素子からの光を効率よく取り出すことが可能となる。なお、クラッド材において
、第１金属層及び／又は第２金属層が最表面に存在しない場合には、めっき膜はこれら第
１金属層及び第２金属層に接触して被覆されるものではなく、クラッド材の最表面に存在
する層に接触して被覆される。また、クラッド材の表面（端面、上面、下面）には、下地
めっき膜を形成することが好ましい。例えば、最表面をＡｇめっきとする場合は、その下
地めっきとしてＣｕ、Ｎｉめっき膜などを形成するのが好ましい。
めっき膜は、後述するリードフレームを加工（パターン化）した後に形成することが好
ましい。それによって、クラッド材の端面までをもめっき膜で被覆することができる。
めっき膜の厚みは特に限定されるものではなく、例えば、１〜１０μｍ程度が挙げられ
る。
【００３７】
（リードフレームの製造方法）
リードフレームは、公知の方法によって又はそれに準じて製造することができる。
特に、クラッド材は、例えば、芯材及び皮材を固相状態において熱間圧延により高温下
で加圧して接合する方法、肉盛溶接、鋳込み、鋳かけ等による溶融接合する方法、圧延接
合、爆着接合、拡散接合等の非溶融接合する方法、焼結、溶射の半溶融接合する方法等に
よって製造することができる。具体的には、特開平５−１０２３８６号公報に記載された
方法を利用することが挙げられる。クラッド材は、強磁性体であるフェライト系ステンレ
ス鋼などの鉄系合金で形成された芯材の上に、銅または銅合金を接合したものが好ましい
。
【００３８】
リードフレームを加工方法としては、特に限定されるものではなく、プレス、パンチ、
ブラスト、エッチング等の通常のリードフレームの加工に利用される方法によって、リー
ド部等の所定形状にパターニングすることができる。
【００３９】
例えば、クラッド材を利用する場合、第１金属層及び第２金属層の一方の端面を他方の
端面よりも突出させる加工を行うことが好ましい。
このような方法としては、第１金属層及び第２金属層に対するエッチングレートが異な
るエッチング液を利用したウェットエッチング法が挙げられる。この場合、リードフレー
ムの一面に意図する形状をマスクする又は開口するマスクパターンを利用してエッチング
することが適しており、リードフレームの両面に意図する形状をマスクする又は開口する
マスクパターンを利用してエッチングすることが好ましい。これによって、加工時間及び
加工コストを低減させることができる。両面に形成するマスクパターンは、同一形状であ
ってもよいし、異なる形状であってもよい。
【００４０】
なお、ウェットエッチング法では、マスクの開口の大きさ（幅）、マスクの厚み、マス
ク材料の種類、エッチング液の種類、エッチング液の濃度、エッチング液の適用法（例え
ば、浸漬時間の長短、シャワーの強さ）、エッチング液の適用及び洗い流しの頻度／時間
、エッチング液の温度、リードフレームの材料の種類、リードフレームの厚み（積層構造
の場合は各層の厚み）等によって、リードフレームの端面の形状、パターン形状等を容易
に制御することができる。
【００４１】
また、プレス、パンチ、ブラスト等の通常のリードフレームの加工に利用される方法に
よってリードフレームに所望のパターンに成形し、その後、第１金属層及び第２金属層等
のうちの最表面に配置される金属層のみに開口を有するマスクパターンを形成し、ブラス
ト、エッチング等を行って、第１金属層及び第２金属層の一方の端面が他方の端面よりも
突出する形状に加工してもよい。
【００４２】
これらの加工方法では、上述した１単位に相当する形状のみを加工してもよいが、複数
配列した形状で加工することが好ましい。
このような加工方法を利用することにより、容易に第１金属層及び第２金属層の一方の
端面を他方の端面よりも突出させることができ、容易に突出の程度を制御することができ
る。その結果、リードフレームが半導体装置に使用される場合には、後述する樹脂部材に
対して、よりアンカー効果を有効に発揮させることが可能となる。特に、チップサイズが
極小であり、半導体装置の高さが極めて低いものへの適用に対して、より有効に作用する
。
【００４３】
溝部を形成する方法としては、リードフレームを所定形状にパターニングした後、リー
ドフレームの裏面全面をマスクし、リードフレームの表面に溝部に対応する及び／又は素
子載置領域内の凹部に対応する位置に開口を有するマスクを形成し、上述したウェットエ
ッチングの種々の条件を適宜調整して、その表面のみをエッチングすることが挙げられる
。特に、上述したクラッド材を用いる場合には、エッチング液に対する溶解性の差異を利
用して、第１金属層及び第２金属層のいずれかをエッチングすることにより、簡便に溝部
等を形成することができる。
【００４４】
上述したように、リードフレームが、その表面及び／又は裏面及び／又は端面にめっき
膜を有する場合には、上述したリードフレームの加工の後にめっきを施すことが好ましい
。この場合、リードフレームの加工された端面は露出しない場合があり、特に、クラッド
材を用いる場合は、第１金属層及び第２金属層等が露出しない場合もある。
また、リードフレームは、めっき膜を施した後、切断される場合がある。クラッド材を
用いる場合は、リードフレームの端面の一部において、第１金属層及び第２金属層等が露
出することがあり、それらの端面が面一又は略面一となることもある。
【００４５】
〔半導体装置〕
本実施形態の半導体装置は、上述したリードフレームと、このリードフレーム上に載置
された半導体素子と、リードフレームを固定する樹脂部材とを含む。
【００４６】
（半導体素子）
半導体素子は、特に限定されるものではなく、シリコン、ゲルマニウム等の元素半導体
、III−Ｖ族等の化合物半導体から構成されるものであれば、どのような素子であっても
よい。
特に、発光素子であることが好ましい。発光素子は、通常、基板上に積層された、発光
層を含む半導体層から構成される。あるいは、基板上に発光層を含む半導体層を積層した
後に基板を除去することにより得られる半導体層から構成されていてもよい。以下、半導
体素子である発光素子を一例として説明する。
【００４７】
（基板）
基板としては、特に限定されるものではなく、例えば、窒化物半導体層を成長させるた
めに通常用いられるものが挙げられる。なかでも、透光性の基板が好ましい。ここでの透
過性とは、発光素子から出射される光の６０％、６５％、７０％又は８０％程度以上を透
過し得る性質を指す。基板としては、サファイア、スピネル、ＮＧＯ、ＬｉＡｌＯ2、Ｌ
ｉＧａＯ3、ＧａＮ等が挙げられる。なかでも、酸化物からなる基板が好ましく、ウルツ
鉱型結晶からなる基板がより好ましく、特にサファイア基板がさらに好ましい。
【００４８】
（半導体層）
基板上（例えば、第１の主面上）に積層される半導体層は、少なくとも発光構造を有す
るものが好ましい。具体的には、半導体層は、例えば、基板上に、任意にバッファ層等の
１層又は複数層を介して、第１半導体層（ｎ型半導体層）、発光層及び第２半導体層（ｐ
型半導体層）がこの順に積層されて構成されるものが挙げられる。
【００４９】
半導体層は、第２半導体層側から厚み方向に一領域が除去され、つまり、部分的に除去
され、そこから第１半導体層が露出しており、この露出した領域以外の第１半導体層の他
の領域上に、発光層および第２半導体層が順に積層されて構成されている。
半導体層を構成する第１半導体層、発光層及び第２半導体層としては、特に限定される
ものではなく、例えば、ＩｎXＡｌYＧａ1-X-YＮ（０≦Ｘ、０≦Ｙ、Ｘ＋Ｙ≦１）等の窒
化物系化合物半導体が好適に用いられる。これらの窒化物半導体層は、それぞれ単層構造
でもよいが、組成及び膜厚等の異なる層の積層構造、超格子構造等であってもよい。特に
、発光層は、量子効果が生ずる薄膜を積層した単一量子井戸又は多重量子井戸構造である
ことが好ましい。
【００５０】
（電極）
半導体素子が有する一対の電極は、半導体層の同一面側に配置されている。これらの一
対の電極は、上述した第１半導体層及び第２半導体層と、それぞれ、電流−電圧特性が直
線又は略直線となるようなオーミック接続されるものであれば、単層構造でもよいし、積
層構造でもよい。このような電極は、当該分野で公知の材料及び構成で、任意の厚みで形
成することができる。例えば、十数μｍ〜３００μｍが好ましい。
【００５１】
特に、後述するように、半導体素子の一対の電極がそれぞれ接合部材を介してリード部
と電気的に接続される場合には、一対の電極の最も半導体層側の層として、反射層（めっ
き膜、ＤＢＲ膜等）を配置することが好ましい。
【００５２】
反射層としては、可視光域における反射率の波長依存性が比較的大きく、特に、近紫外
域から長波長側において、反射率が急激に増大する材料によって形成されることが好まし
い。具体的には、３５０ｎｍ以上の波長域（赤色まで）の光を効果的に反射し得る材料に
よって形成されることが好ましく、より好ましくは３８０ｎｍ以上、さらに好ましくは４
００ｎｍ以上である。具体的には、Ａｇ又はＡｇ合金が挙げられる。
Ａｇ合金としては、Ａｇと、Ｐｔ、Ｃｏ、Ａｕ、Ｐｄ、Ｔｉ、Ｍｎ、Ｖ、Ｃｒ、Ｚｒ、
Ｒｈ、Ｃｕ、Ａｌ、Ｍｇ、Ｂｉ、Ｓｎ、Ｉｒ、Ｇａ、Ｎｄ及びＲｅ（Ｒｅは希土類）から
なる群から選択される１種又は２種以上の合金が挙げられる。反射層の厚みは、照射され
た光を効率的に反射させること等を考慮して、例えば、数十ｎｍ〜数μｍ程度が適してい
る。
ＤＢＲ膜としては、Ｎｂ2Ｏ5、ＴｉＯ2、ＺｒＯ2、Ｔａ2Ｏ3、ＨｆＯ2、ＳｉＯ2、Ａｌ
2Ｏ3、ＭｇＦ2等が挙げられる。
このような材料を用いることにより、特に発光素子の場合には、半導体層から出射され
た光を反射させて、光を効率的に取り出すことができる。また、放熱性の良好な半導体装
置を得ることができる。その結果、大電流を流した際の発熱を緩和することができ、半導
体素子をより高出力とすることが可能となる。
【００５３】
半導体素子の一対の電極は、通常、後述するリードフレームのリード部（特に素子載置
領域）に接合部材を介して電気的に接続されている。つまり、フェイスダウンにて接続さ
れている。
ここで、半導体素子の「電極の形状」とは、素子載置領域と接する電極（パッド電極）
の表面形状を指す。パッド電極の下に形成され、半導体層と接している電極（オーミック
電極）はパッド電極の形状及び素子載置領域と異なる形状であってもよい。例えば、ｐ電
極の上方に、絶縁膜を介してｎ電極を積層させるなど、ｐ電極とｎ電極とを部分的に積層
させた構造とする場合、最表面に露出されているｐ電極及びｎ電極の形状が、リードフレ
ームの素子載置領域と対応する形状とすることが好ましい。
【００５４】
また、発光素子としては、あらかじめ蛍光体層を形成した白色発光素子、発光素子の側
面を樹脂又は金属などの反射層で被覆して上面に蛍光体層を形成した白色発光素子を用い
てもよい。さらに、発光素子から実装面に配置される電極の厚みを厚くして、その周囲に
樹脂（白色樹脂）などの応力緩和層を備えた発光素子を用いることもできる。
【００５５】
（接合部材）
接合部材としては、一般に、半導体素子をボンディングする際に用いる材料、例えば、
共晶合金及び半田が挙げられる。好ましい共晶合金としては、ＡｕとＳｎとを主成分とす
る合金、ＡｕとＳｉとを主成分とする合金、ＡｕとＧｅとを主成分とする合金などが挙げ
られる。半田としては、ＡｇとＣｕとＳｎとを主成分とする合金、ＣｕとＳｎとを主成分
とする合金、ＢｉとＳｎとを主成分とする合金などが挙げられる。これらの中でもＡｕ−
Ｓｎの共晶合金が好ましい。Ａｕ−Ｓｎの共晶合金を用いると、半導体素子の電極に対す
る熱圧着による劣化を低減させることができ、リードフレームに対して強固に接合させる
ことができる。
【００５６】
（樹脂部材）
樹脂部材は、リードフレームを固定する部材である。また、リードフレームにおける溝
部及び／又は素子載置領域表面の凹部を被覆する部材である。なお、溝部及び／又は凹部
を被覆する場合には、その表面は面一となるように被覆することが好ましい。
半導体素子として発光素子を用いる場合、発光素子からの光を反射可能な反射面を有す
るものが好ましい。
【００５７】
樹脂部材としては、熱硬化性樹脂、熱可塑性樹脂などの樹脂によって形成することがで
きる。具体的には、エポキシ樹脂組成物、シリコーン樹脂組成物、シリコーン変性エポキ
シ樹脂などの変性エポキシ樹脂組成物、エポキシ変性シリコーン樹脂などの変性シリコー
ン樹脂組成物、ポリイミド樹脂組成物、変性ポリイミド樹脂組成物、ポリフタルアミド（
ＰＰＡ）、ポリカーボネート樹脂、ポリフェニレンサルファイド（ＰＰＳ）、液晶ポリマ
ー（ＬＣＰ）、ＡＢＳ樹脂、フェノール樹脂、アクリル樹脂、ＰＢＴ樹脂等の樹脂が挙げ
られる。特に、熱硬化樹脂が好ましい。なかでも、半導体装置として、発光素子を用いた
発光装置とする場合、樹脂部材は、発光素子からの光に対する反射率が６０％以上である
ものが好ましく、より好ましくは７０％、８０％又は９０％以上であるものが好ましい。
【００５８】
例えば、樹脂部材には、酸化チタン、二酸化ケイ素、二酸化ジルコニウム、チタン酸カ
リウム、アルミナ、窒化アルミニウム、窒化ホウ素、ムライトなどの光反射材が含有され
ていてもよい。これにより、発光素子からの光を効率よく反射させることができる。光反
射材は、樹脂成形法や樹脂流動性などの成形条件、反射率及び機械強度などの特性等によ
って適宜調整することができる。例えば、酸化チタンを用いる場合は、樹脂部材の全重量
に対して、２０〜４０重量％、さらに２５〜３５重量％含有させることが好ましい。
【００５９】
樹脂部材は、上述した一対のリードフレーム（つまり、リード部）の間に配置され、両
者を絶縁分離している。互いに離間しかつ対向して配置されたリード部の間に配置された
樹脂部材は、リードフレームの厚み方向の全端面を被覆することが好ましい。
上述したように、リードフレームの端面の一部が突出した形状の場合、例えば、リード
フレームがクラッド材であって、第１金属層及び第２金属層の一方の端面が他方の端面よ
りも突出した形状を有している場合には、このような厚み方向の全端面が、樹脂部材に被
覆され、埋め込まれていることにより、リードフレームと樹脂部材との接触面積を増大さ
せ、両者の密着性を向上させることができる。また、リードフレームの端面の部分的な突
出によって、効果的にアンカー効果を発揮させることができる。
【００６０】
特に、上述したように、第１金属層、第２金属層及び第１金属層がこの順に接合されて
なる３層構造で、第１金属層及び第２金属層の一方の厚み方向の全端面が他方の端面より
も突出している場合には、上下方向の双方に対するアンカー効果を確保することができる
。また、第２金属層の厚み方向の全端面が、第１金属層の全端面よりも突出していること
又は第１金属層の最も突出した端面よりも突出している場合においても、第１金属層及び
第２金属層の線膨張係数の差異によって、より効果的に樹脂部材に対してアンカー効果を
発揮させることができる。
【００６１】
本実施形態の半導体装置は、特に、半導体素子として発光素子を用いる場合、上述した
樹脂部材とは別に、発光素子及びリードフレームの一部を被覆する透光性部材が配置され
ていてもよい。この透光性部材は、発光素子から出射される光の配光性及び指向性を考慮
して、凹レンズ又は凸レンズ形状が挙げられる。
このような透光性部材は、例えば、シリコーン樹脂組成物、変性シリコーン樹脂組成物
、エポキシ樹脂組成物、変性エポキシ樹脂組成物、アクリル樹脂組成物等、シリコーン樹
脂、エポキシ樹脂、ユリア樹脂、フッ素樹脂及びこれらの樹脂を少なくとも１種以上含む
ハイブリッド樹脂等の樹脂によって形成することができる。
【００６２】
この透光性部材には、発光素子から出射される光を吸収して異なる波長の光に変換する
蛍光体等の波長変換部材を含有されていてもよい。例えば、酸化物系、硫化物系、窒化物
系の蛍光体などが挙げられる。例えば、発光素子として青色発光する窒化ガリウム系発光
素子を用いる場合、青色光を吸収して黄色〜緑色系発光するＹＡＧ系、ＬＡＧ系、緑色発
光するＳｉＡｌＯＮ系（βサイアロン）、赤色発光するＳＣＡＳＮ、ＣＡＳＮ系、ＫＳＦ
系蛍光体（Ｋ2ＳｉＦ6：Ｍｎ）、硫化物系蛍光体等の蛍光体の単独又は組み合わせが挙げ
られる。また、光散乱材（硫酸バリウム、酸化チタン、酸化アルミニウム、酸化珪素など
）を含有していてもよい。
【００６３】
なお、半導体装置においては、ツェナーダイオード、ブリッジダイオードなどの保護素
子等が、リードフレーム上に配置されていてもよい。
【００６４】
実施形態１
この実施形態のリードフレーム１０は、特に、図１Ａに示すように、半導体装置として
、１つの発光装置を構成する１単位Ｕの形状が、長手方向及びそれに直交する方向におい
て複数配列されている。
このようなリードフレーム１０の１単位Ｕは、図１Ｂ及び図１Ｃに示すように、平面視
において、２つに分割されて、正負一対を構成するリード部１１ａ、１１ｂが配置されて
いる。この２つに分割されたリード部１１ａ、１１ｂは、リードフレーム１０の表面に形
成された溝部１６によって素子載置領域１１ｃが画定されている。
この溝部１６の配置によって、発光素子を半田等の接合部材によってボンディングする
際に、接合部材のフローを防止して、セルフアライメント効果によって適所に発光素子を
ボンディングさせることを可能にする。
特に、この溝部１６には、後述する樹脂部材が充填されていることが好ましい。この部
材の配置によって、より効果的にセルフアライメント効果を発揮させることができる。
【００６５】
また、このリードフレーム１０には、２つのリード部１１ａ、１１ｂの両側において、
リード部１１ａからリード部１１ｂを跨ぐように、その側面に平行にサポートバー１２が
配置されている。
【００６６】
このリードフレーム１０は、特に、図１Ｄに示すように、上から（発光素子が載置され
る側から）第１金属層として銅合金（１９４）からなる層（厚み約１００μｍ）と、第２
金属層１４として鉄合金（Ｆｅ−Ｎｉ合金、Ｎｉ：３６％）からなる層（厚み約５０μｍ
）とが、第１金属層１３ａ／第２金属層１４／第１金属層１３ｂの積層構造となるように
積層されたクラッド材によって形成されている。このクラッド材の表裏面、つまり、第１
金属層１３ａ、１３ｂの外側の面と、これらクラッド材の端面に、Ａｇからなるめっき膜
１５（厚み約２〜３μｍ）が被覆されている。
【００６７】
リードフレーム１０では、第１金属層１３ａの端面は、第２金属層１４の端面よりも突
出している。これにより、アンカー効果を効果的に発揮させることができる。
また、第２金属層１４の端面は、第１金属層１３ａの第２金属層１４側の縁部から、第
１金属層１３ｂの第２金属層１４側の縁部に一致するように傾斜している。
さらに、第１金属層１３ｂの端面は、第１金属層１３ａの全端面よりも内側に配置され
ている。
加えて、第２金属層１４側に位置する第１金属層１３ｂの縁部は、第２金属層１４とは
反対側に位置する第１金属層１３ｂの縁部よりも外側に配置されている。
このような形状により、樹脂部材との密着性を上げると共に、樹脂部材とリードフレー
ムとの間、発光素子とリードフレームとの間の線膨張差を低減することができ、これらの
接合の信頼性を高めることができる。
【００６８】
このようなリードフレームは、以下の製造方法によって製造することができる。
まず、第１金属層１３ａ／第２金属層１４／第１金属層１３ｂの積層構造からなるクラ
ッド材を準備する。このクラッド材は、第１の金属層と、第２金属層との接合界面が拡散
結合されており、金属層間での剥離が生じないように形成されている。
クラッド材の表面に、例えば、レジストを全面に設け、フォトリソグラフィ工程を利用
し、所望形状のパターンの露光用マスクを用いて露光し、現像する工程を経ることによっ
て、レジストからなる所望形状のマスクを形成する。このマスクを、リードフレームのエ
ッチング用のマスクとする。この場合のパターン形状は、図１Ａ及び図１Ｄ等に示したリ
ード部１１ａ、１１ｂ及びサポートバー１２等の形状に対応するものとする。
クラッド材の裏面に、同様に所定形状のパターンを形成してレジストからなるマスクを
形成する。この場合のパターン形状は、表面に形成したものと同じ形状であってもよい。
また、表面に形成されたマスクの開口幅よりも若干幅広となる開口を形成してもよい。
ただし、表裏面それぞれのマスクの開口の中心線が、投影視において重なるように配置す
ることが好ましい。
クラッド材の表裏面にレジストからなるマスクを形成した後、例えば、４５℃、塩化第
二鉄溶液（ＦｅＣｌ3濃度：３．２ｍｏｌ／Ｌ、塩素濃度：０．７〜２．０ｗｔ％、比重
１．４ｇ／ｃｃ）、で約６分間スプレーし、クラッド材をエッチングし、パターンニング
する。
この際、リードフレームの表面側に溝部形成用の開口の狭いマスクを設けて溝部を同時
形成してもよい。
【００６９】
次いで、先に形成したマスクを除去し、リードフレーム１０の表面（上面）に、溝部１
６に対応する形状の開口を有するマスクを形成し、かつ裏面全面を被覆するマスクを形成
する。その後、例えば、４５℃、塩化第二鉄溶液（ＦｅＣｌ３濃度：３．２ｍｏｌ／Ｌ、
塩素濃度：０．７〜２．０ｗｔ％、比重１．４ｇ／ｃｃ）で約４分間スプレーし、クラッ
ド材をエッチングして溝部１６を形成する。
あるいは、表面に溝部１６に対応する形状の開口を有するマスクを形成し、裏面におい
ては全面マスクを形成する代わりに、素子載置領域１１ｃ及び溝部１６を含むリード部１
１ａ、１１ｂの外周、この外周に連結される部位、任意にサポートバー１２に対応する形
状の開口を有するマスクを形成し、上記と同様にクラッド材をエッチングしてもよい。
【００７０】
これにより、溝部１６が表面側から厚み方向に部分的に（例えば、第１金属層１ａの厚
み方向の一部又は全部が）エッチングされる。さらに、素子載置領域１１ｃ及び溝部１６
を含むリード部１１ａ、１１ｂの外周、この外周に連結される部位、任意にサポートバー
１２（図１Ａ及び図１Ｂでクロスハッチングにて示す部位）が裏面側から厚み方向に部分
的に（例えば、第１金属層１ａの厚み方向の一部又は全部が）エッチングなどにより加工
される。よって、これらの部位において、その平面形状を変化させることなく、厚みを小
さくすることができる。このようなエッチングは、以下の問題を解消することができる。
例えば、リードフレームの厚み方向の厚みを部分的に変化させる方法として、従来から
、プレス加工などが用いられていた。しかし、プレス加工を施すと、減少する厚みに対応
する金属が面内方向に押しやられ、その平面形状を変化させることとなる。このような平
面形状の変化は、近年の発光装置の微細化などにより、電極／端子間距離、それらのマー
ジンが縮小する状況下では、電極／端子間でのショートを招く。
【００７１】
このような厚みの変化は、半導体装置のリードフレームとして利用する場合に、リード
の一部分（リード部１１ａ、１１ｂ、素子載置領域１１ｃ）を樹脂部材の上面及び下面の
両方から露出させて利用することができ、発光素子の放熱性を向上させることができる。
また、リードフレームの表面は、溝部１６に樹脂部材など、金属の接合部材（半田など
）と濡れ性の悪い部材を充填することができる。これにより、接合部材を適所において、
適当な大きさに容易に画定することができる。その結果、発光素子のボンディング時にセ
ルフアライメント効果を適切に発揮させ、発光素子を適所に容易に配置することが可能と
なる。
さらに、素子載置領域１１ｃ及び溝部１６を含むリード部１１ａ、１１ｂの外周、この
外周に連結される部位、任意にサポートバー１２の裏面側に、樹脂部材を被覆することが
できるため、リードフレームの短絡を有効に防止することが可能となる。
【００７２】
その後、銀イオンを含むめっき液を用いて、リードフレーム表面にめっき膜を形成する
。めっきの条件は、材料等に応じて適宜調整することができる。めっき膜形成前には、前
処理として、リードフレーム表面の有機物質を除去するために、脱脂工程を設けることが
好ましい。さらに、脱脂工程に次いで、酸処理などによりリードフレームの表面活性化を
行うことが好ましい。また、ストライクめっきなど０．２μｍ程度の薄いめっきを下地層
として設けるなど、銀めっきとリードフレームとの密着性を向上させる層を設けてもよい
。
銀めっきを最表面とするめっき膜は種々の積層構造とすることができ、例えば、下から
Ｎｉ／Ｐｄ／Ａｕ／Ａｇとすることで、耐熱性の高いめっき膜とすることができる。リー
ドフレームが鉄を含む場合、例えば、Ｃｕ／Ｆｅ／Ｃｕなどのクラッド材の場合、加工し
て露出するＦｅの端面をめっき膜で覆うことにより、Ｆｅの端面が腐食することを抑制す
ることができる。
これにより、上述したリードフレームを得ることができる。
【００７３】
実施形態２
この実施形態のリードフレーム５０は、特に、図２Ａに示すように、第１金属層２３ａ
として、銅合金（１９４）からなる層（厚み約１００μｍ）と、第２金属層２４として鉄
合金（Ｆｅ−Ｎｉ合金、Ｎｉ：３６ｗｔ％）からなる層（厚み約１００μｍ）とが、第１
金属層２３ａ／第２金属層２４／第１金属層２３ｂの積層構造となるように積層されたク
ラッド材によって形成されており、その端面形状において、第２金属層２４が第１金属層
２３ａ、２３ｂよりも突出した形状となっている以外、実施形態１のリードフレームの構
成と同様である。
このようなリードフレーム５０は、以下の方法によって製造することができる。例えば
、実施形態１で用いたリードフレームのエッチング液を、実施形態２では塩化第二銅とし
、レジストからなるマスクの開口部の大きさ及びエッチング条件を調整する以外は実施形
態１と同じようにすることができる。一例を挙げると、リードフレーム（クラッド材）の
表裏面にレジストからなるマスクを形成した後、４５℃、塩化第二銅溶液（ＣｕＣｌ3濃
度：２．２ｍｏｌ／Ｌ、塩素濃度：３．０ｍｏｌ／Ｌ、比重１．２８ｇ／ｃｃ）で約６分
間スプレーし、クラッド材をエッチングし、パターンニングする。塩化第二銅液はＦｅ系
合金に対するエッチングレートが第二塩化鉄より低いため、層の中央部のＦｅ系合金を容
易に残すことが可能となる。
このようなリードフレームによって実施形態１と同様の効果を発揮させることができる
のみならず、特に、リードフレームの厚み方向の真ん中付近で顕著に端面が突出するため
に、容易な手法によって、より一層のアンカー効果を発揮させることができる。
【００７４】
実施形態２の変形例
この実施形態のリードフレーム６０は、特に、図２Ｂに示すように、第１金属層３３ａ
として、銅からなる層（厚み約１５０μｍ）と、第２金属層３４として鉄合金（Ｆｅ−Ｎ
ｉ合金、Ｎｉ：３６％）からなる層（厚み約５０μｍ）とが、第１金属層３３ａ／第２金
属層３４／第１金属層３３ｂの積層構造となるように積層されたクラッド材によって形成
されており、その端面形状において、第２金属層３４が第１金属層３３ａ、３３ｂよりも
突出した形状となっている以外、実施形態１及び２のリードフレームの構成と同様である
。
このようなリードフレーム６０では、第２金属層の膜厚を小さくする以外、実施形態２
の方法と同様の方法によって製造することができる。
このようなリードフレームによって実施形態２と同様の効果を発揮させることができる
。特に、第２金属層の厚みを調整するという極簡便な方法により、突出の程度を調整する
ことが可能となり、リードフレーム間の短絡等を確実に防止することが可能となる。
【００７５】
実施形態３
この実施形態のリードフレーム７０は、特に、図３に示すように、第１金属層４３ａと
して、銅からなる層（厚み約１００μｍ）と、第２金属層４４として鉄合金（Ｆｅ―Ｎｉ
−Ｃｏ合金、Ｎｉ：３１％、Ｃｏ：５％）からなる層（厚み約１００μｍ）とが、第１金
属層４３ａ／第２金属層４４ａ／第１金属層４３ｂ／第２金属層４４ｂ／第１金属層４３
ｂの積層構造となるように積層されたクラッド材によって形成されており、その端面形状
において、第２金属層２４ａ、２４ｂが第１金属層４３ａ、４３ｂ、４３ｃよりも突出し
た形状となっている以外、実施形態１のリードフレームの構成と同様である。
このようなリードフレーム７０は、実施形態２と同様の方法によって製造することがで
きる。
このようなリードフレームによって実施形態１及び２と同様の効果を発揮させることが
できるのみならず、特に、リードフレームの厚み方向の真ん中付近で２段階で端面が突出
するために、容易な手法によって、より一層のアンカー効果を発揮させることができる。
【００７６】
実施形態４
この実施形態の半導体装置（発光装置）２０は、特に、図４Ａ及び図４Ｂに示すように
、実施形態１のリードフレーム１０と、リードフレーム１０の一部を埋設して固定する樹
脂部材１８と、リードフレーム１０上に載置された発光素子（図４Ｃ中、２１参照）とを
備える。図４Ａ及び図４Ｂでは、リードフレーム、その端子部１７及び樹脂部材の位置関
係を明確にするために、これら以外の部材の図示を省略している。
【００７７】
樹脂部材１８は、互いに離間し、対向して配置されたリード部１１ａ、１１ｂの間にお
いて、リードフレーム１０の厚み方向の全端面を被覆している。
発光素子２１は、同一面側に正負一対の素子電極を有している。そして、リードフレー
ム１０の２つのリード部１１ａ、１１ｂの素子載置領域１１ｃの間を跨いでフェイスダウ
ンで配置されている。つまり、発光素子２１の各電極が、正負の端子部１７に延長するリ
ードフレーム１０のリード部１１ａ、１１ｂにそれぞれ、接合部材として共晶半田（Ａｕ
−Ｓｎ）を用いて接続されている。発光素子の正負の素子電極は、リードフレームの素子
載置領域に対応する形状であり、ここでは、正極側と負極側の素子電極が略同じ形状及び
大きさの長方形で形成されている。このような、正負の素子電極を略同じ大きさとするこ
とにより、接合時にかかる応力が均等になり易く、高い接着強度を得ることができる。
また、図４Ｃに示すように、樹脂部材１８の上方であって、リードフレーム１０の一部
及び発光素子２１を被覆する透光性部材１９が、凸レンズ形状で配置している。
【００７８】
図示していないが、発光素子２１が載置されていないリードフレーム１０上には保護素
子が載置され、リードフレーム１０と導電ワイヤにより電気的に接続されている。
【００７９】
ここで用いられているリードフレームは、第２金属層１４として、リードフレームとし
て通常用いられるＣｕよりも線膨張係数の低いＦｅ合金を用いているために、リードフレ
ーム自体の線膨張係数を低下させることができる。
これによって、リードフレームの線膨張係数を、発光素子自体の線膨張係数に近づける
ことができる。その結果、発光素子（例えば、電極）とリードフレームとの間の接合破壊
を抑制することができる。この効果は、特に、発光素子をフェイスダウンでリードフレー
ムに接合する場合に顕著である。
また、発光素子とリードフレームとを接合する接合部材としてどのような部材を用いる
場合においても、接合部材と発光素子との間に線膨張係数の差があっても、リードフレー
ムの線膨張係数の低減によって、この差を相殺することが可能になり、発光素子とリード
フレームとの間の接合破壊をより一層抑制することができる。
【００８０】
さらに、リードフレームの線膨張係数の低減を実現しながら、一般に線膨張係数が発光
素子よりも相当大きいが放熱性が良好な材料をも用いることができる。これにより、発光
素子の放熱性の維持、向上を実現することが可能となる。
リードフレームの線膨張係数の低減を実現しながら、樹脂部材及び／又は接合部材との
密着性の良好な材料をも用いることができる。これにより、より信頼性の高い発光装置を
得ることが可能となる。
【００８１】
このリードフレームは、例えば、第１金属層（表面）が銅又は銅合金の場合には、銅と
半導体素子（発光素子）との線膨張差による応力を緩和することができる。半導体素子（
発光素子）をリードフレームに直接フェイスダウン実装すると、銅と素子との線膨張係数
との差により破断が起こりやすくなるが、上述したように一部をエッチングすることによ
り、第１金属層の銅の実装エリアを外周と溝部とで分断するために、銅と素子との線膨張
差の影響を緩和することができる。
一方、第１金属層（表面）が鉄又は鉄合金の場合には、第２金属層の端面エッチングに
より、樹脂との密着性を向上させることができる。また、鉄がエッチング液に溶解しにく
いために、上面に被覆するエッチングマスクの開口を小さくしてエッチングすることによ
り、内部に向かって膨らむ形状でエッチングすることができるため、リードフレームと樹
脂との密着性を向上させることができる。
【００８２】
実施形態５
この実施形態の発光装置は、図５に示したように、リードフレーム４０の素子載置領域
４１ｃの形状が、溝部４６によって、リード部４１ａ側で小さく画定されている。また、
リード部４１ｂの表面に、櫛状に凹部（内溝部）を配置した以外は、実質的に実施形態４
の発光装置と同様の構成である。図５では、リードフレーム４０、その端子部４７及び樹
脂部材１８の位置関係を明確にするために、これら以外の部材の図示を省略している。
【００８３】
リード部４１ｂ表面の櫛状の凹部は、実施形態１におけるリードフレームの製造方法に
おいて、溝部４６を形成する際のマスクに、溝部の開口とともに、櫛状のパターンをも開
口して、溝部４６のエッチングと同時にエッチングして、形成することができる。
このような櫛状の凹部によって、リード部４１ａの素子載置領域４１ｃの形状を、発光
素子の電極形状に対応させることができる。したがって、より一層、発光素子のセルフア
ライン効果を発揮させることができる。その結果、適所に、容易に発光素子をボンディン
グすることが可能となる。
【００８４】
実施形態６
この実施形態の発光装置８４は、図７Ａ及び７Ｂに示したように、リードフレーム８０
の素子載置領域８１ｃの形状が、溝部８６によって画定されており、リード部８１ａ、８
１ｂの対向する辺に対して平行な溝部８６の辺が、リード部８１ａ、８１ｂの端部まで延
長している以外は、実質的に実施形態４の発光装置と同様の構成である。図７Ａ、７Ｂで
は、リードフレーム８０及び樹脂部材の位置関係を明確にするために、これら以外の部材
の図示を省略している。また、リードフレーム８０においては外枠等を表しているため、
発光装置８４とした場合の樹脂部材の開口８３も一緒に表している。
【００８５】
実施形態７
この実施形態のリードフレームは、図８（ａ）〜（ｆ）に示したように、図１Ｂに示す
Ａ−Ａ'線に相当する断面における１つの溝部１６ａの端面形状及び／又は各金属層の積
層順序が異なる以外、実施形態１のリードフレームと同様の構成である。
図８においては、第１金属層１３ａａが銅又は銅合金、第２金属層１４ａが鉄又は鉄合
金を示す。溝部１６ａの幅は、例えば、６０〜２００μｍである。深さは、それぞれ、１
０〜２００μｍである。図８（ａ）〜（ｅ）は、表層に銅又は銅合金を有するクラッド材
を示しているが、溝部１６ａの溝深さ及び形状は充填する樹脂の流動性、実装する素子と
の応力に緩和の必要性により選択される。例えば、素子との線膨張差を緩和する場合は、
図８（a）、（ｃ）〜（ｅ）でより深い方が好ましい。また、充填する樹脂との密着性を
確保し、脱落を防止する場合は、図８（ｄ）〜（ｆ）の様に異種材料間で突起を設ける。
特に、図８（ｆ）は、鉄又は鉄系合金の低溶解度を利用して、樹脂脱落が起こりにくい構
造とすることができる。
【００８６】
実施形態８
この実施形態のリードフレーム９０は、半導体装置（発光装置）用のリードフレームで
あり、発光装置の１単位Ｕを示す。１単位Ｕが行列方向に複数配列されており、その１単
位Ｕでは、図９Ａに示したように、リード部９１ａ、９１ｂの素子載置領域９１ｃ、９１
ｄの形状が、表面に形成された溝部９６によって画定されている。素子載置領域９１ｃ、
９１ｄは、複数配列における長手方向及びそれに直交する方向に対して、載置される発光
素子の対角線が平行になるように、言い換えると、発光素子の対向する２つの角がリード
部９１ａの端部に位置するように配置される形状を有する。従って、溝部９６は、リード
部９１ａ、９１ｂにおいて、それぞれ、Ｌ字状に形成されている。
【００８７】
図９Ｂは発光素子９７の上面図を示し、正負一対の素子電極９５が設けられている。こ
こでは、四角形の一つの角を中心とする１／４円形のｎ電極９５ｂと、そこから離間して
設けられるｐ電極９５ａとを有している。
リードフレーム９０の素子載置領域９１ｄ、９１ｃは、それぞれ、図９Ｂに示す発光素
子のｐ電極９５ａとｎ電極９５ｂのパターンに対応した形状を備える。つまり、発光素子
のｎ電極に対応するリード部９１ｂの素子載置領域９１ｃは、上面視においてその端部が
円弧状に突出した形状を有する。この突出した部分を囲むようにＬ字型の溝部９６が設け
られている。この素子載置領域９１ｃは、リード部９１ｂの内側、つまり、溝部に近い側
において厚みが厚く、突出した形状の部位は、溝部９６と同様に、厚みが薄い。
【００８８】
発光素子のｐ電極に対応するリード部９１ａの素子載置領域９１ｄは、その端部が、１
／４円形の弧に沿って凹んだ形状に突出した形状を有する。この素子載置領域９１ｄは、
リード部９１ａの内側、つまり、溝部に近い側において厚みが厚く、突出した形状の部位
は、溝部９６と同等に、厚みが薄い。
このような素子載置領域９１ｃ、９１ｄによって、発光素子の面積の半分、つまり、対
向する角部を結ぶ対角線を挟んで片方が、リードフレーム９０の厚みの厚い領域に、残り
半分は、ほぼ厚みの薄い領域に載置される。
上述した素子載置領域９１ｃ、９１ｄの厚みの薄い領域は、リードフレーム９０の裏面
側からのエッチング等によって薄膜化することができる。この場合、リードフレーム９は
、積層構造を有していてもよいが、例えば、銅からなる単層構造としてもよい。薄い領域
は、素子載置領域９１ｃ、９１ｄが切断されない限り、突出した部位よりも溝部６９側に
拡張させていてもよい。
【００８９】
リードフレーム９０には、２つのリード部９１ａ、９１ｂの両側において、リード部９
１ａからリード部９１ｂを跨ぐように、その側面に平行にサポートバー９２が配置されて
いる。
【００９０】
リードフレーム９０は、素子載置領域９１ｃ、９１ｄのほか、その外周（クロスハッチ
ングにて示す部位）にも、裏面側から厚み方向に部分的にエッチングされた部位を有する
。これによって、発光装置とするために、リードフレーム９０に樹脂部材を適用する場合
に、発光装置の裏面側において、図９Ｃに示すように、リードフレーム９０のリード部９
１ａ、９１ｂが、それぞれ、略四角形で露出されることとなる。
このようなリードフレームによって実施形態１と同様の効果を発揮させることができる
。
【産業上の利用可能性】
【００９１】
本発明に係る発光装置は、照明用光源、各種インジケーター用光源、車載用光源、ディ
スプレイ用光源、液晶のバックライト用光源、センサー用光源、信号機等、種々の発光装
置に使用することができる。また、所謂サイドビュー型の発光装置など、リードフレーム
を用いる全ての発光装置に適用可能である。
【符号の説明】
【００９２】
１０、４０、５０、６０、７０、８０、９０  リードフレーム
１１ａ、１１ａａ、１１ｂ、４１ａ、４１ｂ、８１ａ、８１ｂ、９１ａ、９１ｂ  リー
ド部
１１ｃ、４１ｃ、８１ｃ、９１ｃ、９１ｄ  素子載置領域
１１ｆ、１１ｇ、１１ｈ  端面
１２、４２、８２、９２  サポートバー
１３ａ、１３ａａ、１３ｂ、２３ａ、２３ｂ、３３ａ、３３ｂ、４３ａ、４３ｂ、４３
ｃ  第１金属層
１４、１４ａ、２４、３４、４４ａ、４４ｂ  第２金属層
１５  めっき膜
１６、１６ａ、４６、８６、９６  溝部
１７、４７  端子部
１８  樹脂部材
１９  透光性部材
２０、３０、８４  発光装置
２１  発光素子
Ｕ  １単位
８３  開口
９５  素子電極
９５ａ  ｐ電極
９５ｂ  ｎ電極
９７  発光素子
【図１Ａ】
2020077888.tif 000003
【図１Ｂ】
2020077888.tif 000004
【図１Ｃ】
2020077888.tif 000005
【図１Ｄ】
2020077888.tif 000006
【図２Ａ】
2020077888.tif 000007
【図２Ｂ】
2020077888.tif 000008
【図３】
2020077888.tif 000009
【図４Ａ】
2020077888.tif 000010
【図４Ｂ】
2020077888.tif 000011
【図４Ｃ】
2020077888.tif 000012
【図５】
2020077888.tif 000013
【図６】
2020077888.tif 000014
【図７Ａ】
2020077888.tif 000015
【図７Ｂ】
2020077888.tif 000016
【図８】
2020077888.tif 000017
【図９Ａ】
2020077888.tif 000018
【図９Ｂ】
2020077888.tif 000019
【図９Ｃ】
2020077888.tif 000020
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
互いに離間しかつ対向して配置され、半導体素子を載置して該半導体素子の一対の電極と電気的にそれぞれ接合するための第１リード部及び第２リード部を含むユニットが複数連結されたリードフレームであって、
前記第１リード部は、その表面に配置され前記半導体素子を載置する素子載置領域と、前記素子載置領域を囲む溝部と、前記第２リード部と対向する第１側面と、前記第１側面と交差する第２側面と、前記第２側面の反対側に位置する第３側面と、前記第１側面の反対側に位置する第４側面と、を有し、
前記溝部は、前記第２側面から前記第３側面側に延長する第１溝部と、前記第３側面から前記第２側面側に延長する第２溝部と、を有するリードフレーム。
【請求項２】
前記第１溝部は前記第３側面側に延長する部分から屈曲し、前記第１側面側に延長する部分を有し、
前記第２溝部は前記第２側面側に延長する部分から屈曲し、前記第１側面側に延長する部分を有する請求項１に記載のリードフレーム。
【請求項３】
上面視において、前記第１溝部および前記第２溝部は、前記第１側面から離れる請求項１又は２に記載のリードフレーム。
【請求項４】
上面視において、前記第１溝部および前記第２溝部は、前記第１側面におよぶ請求項１又は２に記載のリードフレーム。
【請求項５】
上面視において、前記第１溝部と前記第２溝部が離れる請求項１〜４のいずれか１項に記載のリードフレーム。
【請求項６】
上面視において、前記第１溝部と前記第２溝部が繋がる請求項１〜４のいずれか１項に記載のリードフレーム。